Brevet FR2679003A1 — publié le 19930115

Corps réfléchissant résistant à haute température" Description L'invention concerne un corps réfléchissant résistant à haute température, constitué d'un dépôt de métal précieux sur un support céramique, en prévoyant, pour stabiliser le dépôt de métal précieux d'y déposer une couche d'oxyde métallique transparente aux IR (selon la demande de brevet 40 02 131). On utilise des corps réfléchissants de ce type à la mise en oeuvre à des températures supérieures à 9000C et en isolation thermique en construction légère. A des températures très élevées, l'adhérence de la couche de métal précieux sur la surface céramique laisse beaucoup à désirer. Le métal précieux présente une forte tendance à former des agglomérats. On s'oppose à cette modification de la couche réfléchissante selon la demande de brevet principal, avec une couche d'oxyde métallique stabilisant la couche de métal précieux, et qui est transparente aux IR. L'invention a pour but de développer l'objet de la demande principale. Ce but est atteint selon les caractéristiques de l'invention. Le corps réfléchissant est caractérisé en ce qu'il est résistant à haute température constitué d'un dépôt de métal précieux très réfléchissant sur un support céramique, en prévoyant, pour stabiliser le dépôt de métal précieux d'y déposer une couche de stabilisation transparente aux IR, caractérisé en ce que le support est une fibre ou une tige en matériau céramique. On prévoit des fibres comme corps réfléchissant, qu'on peut assembler de différentes façons en une structure moulée correspondant au cas d'application. Ainsi peut-on réaliser par exemple une protection thermique de faible poids pour 1' espace. Selon une autre caractéristique de l'invention, le support est constitué de fibres céramiques qui sont revêtues en totalité ou en partie de dépôt de métal précieux et de la couche de stabilisation. On peut préparer des corps réfléchissants analogues, en ce qu'on réalise d'abord une structure formée de fibres céramiques et qu'ensuite on la recouvre, de sorte que lors du revêtement le métal précieux ou l'oxyde métallique pénètre dans la structure et qu'on recouvre partiellement ou totalement les fibres. Selon une autre réalisation de l'invention, le support est un corps moulé en céramique ou en céramique renforcée de fibres, dont la surface est revêtue au moins en partie du dépôt de métal précieux et de la couche de stabilisation. Suivant une autre caractéristique de l'invention, le corps réfléchissant est constitué d'une feuille en matériau céramique ou céramique renforcée de fibres, qui est revêtu d'un côté ou des deux côtés de dépôt de métal précieux et de la couche de stabilisation. Suivant une autre caractéristique de l'invention, le dépôt de métal précieux est en or, platine ou rhodium. Suivant une autre caractéristique de l'invention, pour un dépôt d'or on prévoit une couche de stabilisation en SiO. Suivant une autre caractéristique de l'invention, pour un dépôt de platine ou de rhodium, on prévoit une couche de stabilisation en Al203. Suivant une autre caractéristique de l'invention, on prévoit une couche favorisant l'adhérence entre le support céramique et le dépôt de métal précieux. Suivant une autre caractéristique de l'invention, entre le corps céramique et un dépôt d'or on prévoit une couche favorisant l'adhérence en SiO. Selon l'utilisation, il est possible aussi d'utiliser un corps céramique compact, poreux ou plat comme support céramique, dont on recouvre au moins une face de métal précieux et d'oxyde métallique. Les solutions de l'invention permettent une réalisation flexible d'un objet réfléchissant à haute température pour tous les cas d'application. La couche de métal précieux peut être constituée d'une couche d'or. A des températures supérieures à 1000 0C, il est conseillé d'utiliser un dépôt de platine ou de rhodium. Pour améliorer l'adhérence de la couche de métal précieux sur le support céramique, on utilise de préférence un agent d'adhérence qui est SiO dans le cas d'un dépôt d'or. Pour le platine et/ou le rhodium, on peut prévoir des agents d'adhérence connus. Comme couche de stabilisation pour le dépôt d'or, on propose de préférence une couche SiO et pour le platine et le rhodium une couche de stabilisation de Au203. S'est avérée optimale du point de vue conservation de la réflectivité jusqu'à des températures de 1040 0C une épaisseur d'environ 300 nm d'or en combinaison avec une couche mince de stabilisation SiO de seulement 5 nm. L'épaisseur de la couche adhérente peut être comprise entre 4 et 10 nm. La couche favorisant l'adhérence en SiO contribue en outre à stabiliser le dépôt d'or. Même pour la mise en oeuvre à de très hautes températures, il est possible de réduire l'épaisseur de couche de platine ou de rhodium à moins de 100 nm et celle de la couche de stabilisation à 5 nm. Au dessin, on a représenté schématiquement des modes de réalisation selon l'invention. Les figures I à 4 représentent chacune un mode de réalisation, qui chaque fois est constitué d'un substrat ou support céramique 10, 30, 40, qui sont revêtus d'une couche de métal précieux 11, 31, 41 et d'une couche externe de stabilisation 12, 32, 42. En outre, le corps céramique peut avoir toute configuration. A la figure 1, le support céramique est constitué d'une fibre 10 de matériau céramique, par exemple de l'oxyde d'aluminium, de la nullité. La fibre 10 est revêtue du dépôt de métal précieux 11 en platine, rhodium et or et protégée vers l'extérieur par la couche 12 de stabilisation en SiO, dans le cas d'un dépôt d'or 11, ou en A1203 pour un dépôt de platine ou de rhodium. La couche de stabilisation 12 est transparente aux rayons infrarouge, grâce à quoi le pouvoir réfléchissant de la surface de métal précieux pour les rayons IR n'est pas notablement diminué par la couche de stabilisation. La fibre ainsi formée 14 est représentée à la figure la en coupe longitudinale et à la figure lb en section. Avec de telles fibres 14, on peut réaliser des corps réfléchissants de différentes géométries, les fibres pouvant être orientées ou non. A la figure 2, on représente en traits interrompus 21 un corps de réflexion parallélépipédique 24, qui est essentiellement constitué de fibres 20. Les fibres 20 sont soit des fibres réfléchissantes 14 selon la figure 1, qui ensuite ont été assemblées pour former le corps de réflexion 24 ou des fibres de céramique 20 non revêtues. Dans ce dernier cas, on soumet tout le corps 24 au procédé de revêtement, et selon la densité de fibre et le procédé de revêtement les fibres 20 sont plus ou moins complètement revêtues de dépôt de métal précieux et de couche de stabilisation. Pour le corps poreux 24 correspondant, il est possible de revêtir aussi les fibres les plus profondes presque complètement. Dans de nombreux cas d'application, il suffira de revêtir le corps réfléchissant 24 ou les fibres 20 d'un seul côté avec la couche réfléchissante et la couche de stabilisation. A la figure 3, on a représenté un support compact 30 en matériau céramique dont on choisit le moulage en fonction de l'application et il est muni d'un côté du dépôt de métal précieux 31 et de la couche extérieure 32 de stabilisation. Le support 30 peut être en matériau homogène ou renforcé de fibres et si besoin est, il peut présenter une porosité faible ou élevée. Enfin à la figure 4, on représente un corps réfléchissant plat 44 qui est constitué d'un film support et qui est revêtu de chaque côté d'une couche de métal précieux 41 et d'une couche de stabilisation 42. Si c'est nécessaire, les dépôts de métal précieux 11, 31, 41 peuvent être fixés au support en céramique 10, 30, 40 au moyen d'une couche favorisant l'adhérence. Dans le cas d'une couche d'or, une couche favorisant l'adhérence en SiO est avantageuse, et elle contribue également à la stabilisation. On représente la couche favorisant l'adhérence 33 par exemple à la figure 3. REVENDICATIONS 1") Corps réfléchissant résistant à haute température, constitué d'un dépôt de métal précieux très réfléchissant sur un support céramique, en prévoyant, pour stabiliser le dépôt de métal précieux d'y déposer une couche de stabilisation transparente aux IR, caractérisé en ce que le support est une fibre (10) ou une tige en matériau céramique. 2-) Corps réfléchissant résistant à haute température, constitué d'un dépôt de métal précieux très réfléchissant, caractérisé en ce que le support (24) est constitué de fibres céramiques (20), qui sont revêtues en totalité ou en partie de dépôt de métal précieux et de la couche de stabilisation. 3-) Corps réfléchissant résistant à haute température, constitué d'un dépôt de métal précieux très réfléchissant sur un support céramique, en prévoyant une couche de stabilisation transparente aux IR, caractérisé en ce que le support est un corps moulé en céramique ou en céramique renforcée de fibres, dont la surface est revêtue au moins en partie du dépôt de métal précieux (31) et de la couche de stabilisation (32). 4-) Corps réfléchissant résistant à haute température, constitué d'un dépôt très réfléchissant de métal précieux sur un support céramique, en prévoyant sur le dépôt de métal précieux une couche de stabilisation transparente aux IR, caractérisé en ce que le support est constitué d'une feuille (40) en matériau céramique ou céramique renforcée de fibres, qui est revêtu d'un côté ou des deux côtés de dépôt de métal précieux (41) et de la couche de stabilisation (42). 5 ) Corps réfléchissant selon l'une des revendications précédentes, caractérisé en ce que le dépôt de métal précieux (11, 31, 41) est en or, platine ou rhodium. 60) Corps réfléchissant selon l'une des revendications précédentes, caractérisé en ce que pour un dépôt d'or (11, 31, 41) on prévoit une couche de stabilisation (12, 32, 42) en SiO. 70) Corps réfléchissant selon l'une des revendications 1 à 5, caractérisé en ce que pour un dépôt (11, 31, 41) de platine ou de rhodium, on prévoit une couche de stabilisation (12, 32, 42) en A1203. 8-) Corps réfléchissant selon l'une des revendications précédentes, caractérisé en ce qu'on prévoit une couche (33) favorisant l'adhérence entre le support céramique (30) et le dépôt de métal précieux (31). 90) Corps réfléchissant selon l'une des revendications précédentes, caractérisé en ce qutentre le corps céramique (10, 30, 40) et un dépôt d'or (11, 31, 41), on prévoit une couche favorisant l'adhérence (13, 33, 43) en SiO.